(57)【特許請求の範囲】
【請求項１】
アクリルポリオール及び有機溶剤を必須成分とする組成物（Ａ）と分子内に２以上のイソシアネート基を有する化合物を必須成分とする組成物（Ｂ）を混合して得られるプライマー組成物を下地に塗布し、乾燥させてプライマー層を形成し、つづいて分子末端に１以上の水酸基又は加水分解性基結合の反応性ケイ素基を有する、主鎖が本質的にポリエーテルからなる有機重合体及び三級アミンを必須成分とする組成物（Ｃ）と常温で液状のエポキシ樹脂及び有機スズ化合物を必須成分とする組成物（Ｄ）を混合して得られる接着剤組成物を上記プライマー層に塗布して接着剤層を形成し、さらにタイルを接着することを特徴とする外壁タイルの施工方法。
【発明の詳細な説明】
【０００１】
【産業上の利用分野】
本発明は、外壁タイルの施工方法に関する。
【０００２】
【従来の技術】
外壁タイルの接着は、セメントモルタルで行われているが、気温差や地震等により、下地とタイルに歪みが生じることにより、タイルの脱落やひび割れ等が起こりやすい。この問題を解決するために、近年、タイルの施工には変性シリコン樹脂を用いた低弾性率の接着剤が使用されるようになっている（特開昭６１−２６８７２０号公報、特開平６−８８００６号公報）。
【０００３】
しかしながら、雨が外壁にかかったりすると水が目地をとおって下地に浸透し、下地の腐食や強度低下、カビ等の発生が起こるため、タイル間の目地にはセメントモルタルやポリマー含有のセメントモルタルを施す必要がある。
【０００４】
逆にセメントモルタルで目地施工を行うと、厚みの大きいタイルを使用しても、全体に平面的な外観を呈するため高級感が損なわれる。さらに目地モルタルによる目地施工作業は、目地埋め及び後洗浄等に時間がかかり、施工効率が低下する。
【０００５】
【発明が解決しようとする課題】
本発明は上記問題点を解決するものであって、その目的とするところは、目地モルタルを使用することなく下地の防水性を確保し、かつタイル施工後も外壁外観の高級感を損なうことのない外壁タイルの施工方法を提供する点である。
【０００６】
【課題を解決するための手段】
本発明の外壁タイルの施工方法は、まずプライマー組成物を下地に塗布し、乾燥させてプライマー層を形成し、つづいて接着剤組成物をプライマー層上に塗布して接着剤層を形成し、さらにこの上にタイルを接着する。
【０００７】
上記プライマー組成物は、アクリルポリオール及び有機溶剤を必須成分とする組成物（Ａ）と分子内に２以上のイソシアネート基を有する化合物を必須成分とする組成物（Ｂ）を混合して得られる。
【０００８】
組成物（Ａ）について、上記アクリルポリオールとは、水酸基を有しない（メタ）アクリル酸エステルと水酸基を有する（メタ）アクリル酸エステルを共重合して得られる重合体である。
上記水酸基を有しない（メタ）アクリル酸エステルとしては、例えば、メチル（メタ）アクリレート、エチル（メタ）アクリレート、プロピル（メタ）アクリレート、ブチル（メタ）アクリレート、イソブチル（メタ）アクリレート、シクロヘキシル（メタ）アクリレート、ベンジル（メタ）アクリレート、２−エチルヘキシル（メタ）アクリレート等が挙げられ、これらのうちの一種以上が用いられる。
【０００９】
上記水酸基を有する（メタ）アクリル酸エステルとしては、例えば、２−ヒドロキシエチル（メタ）アクリレート、ヒドロキシプロピル（メタ）アクリレート、Ｎ−メチロール（メタ）アクリレート等が挙げられ、これらのうちの一種以上が用いられる。
【００１０】
上記アクリルポリオールとしては、市販されているものを用いることができ、例えば、商品名「アクリディックＡ−８０１」（大日本インキ化学工業社製）、商品名「エスケマックコートＡＵ主剤」（積水化学工業社製）等が挙げられ、これらのうちの一種以上が用いられる。
【００１１】
上記有機溶剤としては、上記（メタ）アクリル酸エステルの共重合体が溶解されるものであれば特に限定されないが、例えば、ベンゼン、トルエン、キシレン等の芳香族系溶剤、アセトン、メチルイソブチルケトン、メチルエチルケトン、シクロヘキサノン等のケトン系溶剤、酢酸エチル、酢酸プロピル、酢酸ブチル等のエステル系溶剤、テトラヒドロフランなどが挙げられ、これらのうちの一種以上が用いられる。
【００１２】
上記組成物（Ａ）には、さらに必要に応じて、炭酸カルシウム、微粉シリカ等の無機フィラー、顔料などを添加してもよい。
【００１３】
組成物（Ｂ）について、上記分子内に２以上のイソシアネート基を有する化合物としては、例えば、２，４−トリレンジイソシアネート、ジフェニルメタン−４，４−ジイソシアネート、ポリメチレンポリフェニルポリイソシアネート、ヘキサメチレンジイソシアネート等、及びこれらを多価アルコール、ポリカーボネートポリオール、ポリエーテルポリオール、ポリエステルポリオール等と反応させたイソシアネート基含有プレポリマーなどが挙げられ、これらのうちの一種以上が用いられる。
【００１４】
また分子内に２以上のイソシアネート基を有する化合物として、市販されているものを用いることができ、例えば、商品名「コロネートＨＸ」（日本ポリウレタン工業社製）、商品名「エスケマックコートＡＵ硬化剤」（積水化学工業社製）等が挙げられ、これらのうちの一種以上が用いられる。
【００１５】
上記組成物（Ｂ）には、さらに必要に応じて、炭酸カルシウム、微粉シリカ等の無機フィラー、顔料、有機溶剤などを添加してもよい。
【００１６】
上記プライマー組成物中の組成物（Ａ）と組成物（Ｂ）の量は、特に限定されないが、重量比で組成物（Ａ）：組成物（Ｂ）＝５：０．５〜３が好ましい。
【００１７】
前記接着剤組成物は、分子末端に１以上の水酸基又は加水分解性基結合の反応性ケイ素基を有する、主鎖が本質的にポリエーテルからなる有機重合体（いわゆる「変性シリコーン樹脂」）及び三級アミンを必須成分とする組成物（Ｃ）と常温で液状のエポキシ樹脂及び有機スズ化合物を必須成分とする組成物（Ｄ）を混合して得られる。
【００１８】
組成物（Ｃ）について、上記有機重合体としては、市販されているものを用いることができ、例えば、商品名「サイリル５Ｂ２５」、商品名「サイリル５Ｂ３０」（共に鐘淵化学工業社製）等が挙げられ、これらのうちの一種以上が用いられる。
【００１９】
上記三級アミンとしては、例えば、トリメチルアミン、ベンジルジメチルアミン、２−（ジメチルアミノメチル）フェノール、１，３，５−トリス（ジメチルアミノメチル）フェノール、２，４，６−トリス（ジメチルアミノメチル）フェノール、１，４−ジアザジチクロ（２，２，２）オクタン（トリエチレンジアミン）、１，８−ジアザビスシクロ（５，４，０）ウンデセン−１（ＤＢＵ）等が挙げられ、これらのうちの一種以上が用いられる。
【００２０】
また三級アミンとして、市販されているものを用いることができ、例えば、商品名「ＤＭＰ−３０」（ローム＆ハース社製）等が挙げられる。
組成物（Ｃ）中の三級アミンの量は、特に限定されないが、上記有機重合体１００重量部に対し０．１〜２０重量部が好ましい。
【００２１】
上記組成物（Ｃ）には、さらに必要に応じて、炭酸カルシウム、微粉シリカ等の無機フィラー、顔料、有機溶剤、可塑剤などを添加してもよい。
【００２２】
組成物（Ｄ）について、上記常温で液状のエポキシ樹脂としては、ビスフェノールＡジグリシジルエーテル、ビスフェノールＦジグリシジルエーテル、ビスフェノールＡＤジグリシジルエーテル等、さらにトリメチロールプロパントリグリシジルエーテル、ネオペンチルグリコールジグリシジルエーテル、フェニルモノシジルエーテル等の反応性希釈剤などが挙げられ、これらのうちの一種以上が用いられる。
【００２３】
また常温で液状のエポキシ樹脂として、市販されているものを用いることができ、例えば、商品名「エピコート８２８」（油化シェル社製）等が挙げられる。
【００２４】
上記有機スズ化合物としては、例えば、ジブチルスズジラウレート、ジブチルスズジマレート、ジブチルスズアセチルアセトネート、ジブチルスズフタレート、ジブチルスズオキサイド−ジブチルスズジラウレート反応物等が挙げられ、これらのうちの一種以上が用いられる。
【００２５】
また有機スズ化合物として、市販されているものを用いることができ、例えば、商品名「スタンＳＢ６５」（三共有機社製）等が挙げられる。
組成物（Ｄ）中の有機スズ化合物の量は、特に限定されないが、上記エポキシ樹脂１００重量部に対し０．１〜２０重量部が好ましい。
【００２６】
上記組成物（Ｄ）には、さらに必要に応じて、炭酸カルシウム、微粉シリカ等の無機フィラー、顔料、有機溶剤、可塑剤などを添加してもよい。
【００２７】
上記プライマー組成物中の組成物（Ｃ）と組成物（Ｄ）の量は、特に限定されないが、重量比で組成物（Ｃ）：組成物（Ｄ）＝２：０．５〜２が好ましい。
【００２８】
本発明において外壁タイルを施工するには、まず組成物（Ａ）と組成物（Ｂ）を混合して得られるプライマー組成物を下地に塗布し、乾燥させる。この間、組成物（Ａ）と組成物（Ｂ）が反応硬化し、プライマー層が形成される。つづいて組成物（Ｃ）と組成物（Ｄ）を混合して得られる接着剤組成物を、上記プライマー層上に塗布して接着剤層を形成させる。さらにこの上にタイルを貼りつける。この間、組成物（Ｃ）と組成物（Ｄ）が反応硬化し、下地にタイルが接着される。
【００２９】
上記施工方法において、プライマー組成物及び接着剤組成物を塗布する方法としては、特に限定されないが、例えば、はけ、ロール、スプレー、へら、コテ、くし目ゴテ等を用いると比較的容易に塗布できる。
【００３０】
【作用】
本発明におけるプライマー組成物は、下地及び接着剤との接着性に優れており、下地と接着剤層の間に塗布することにより、外壁に防水性が付与される。
さらに、接着剤組成物によってタイルを接着するため、従来の目地埋め作業、後洗浄作業が不要になり、施工時間が大幅に短縮される。また仕上がりも立体感があり、高級感を損なわない。
【００３１】
【実施例】
以下に本発明を実施例において説明する。
＜プライマー組成物＞
組成物（Ａ１）
アクリディックＡ−８０１  （アクリルポリオール、大日本インキ  化学工業社製）１００重量部
トルエン                                                  １００重量部
テトラヒドロフラン                                        １００重量部
組成物（Ｂ１）
コロネートＨＸ（無黄変ポリウレタン、日本ポリウレタン工業社製）  １００重量部
【００３２】
0003579494.tif 000002
【００３３】
＜接着剤組成物＞
組成物（Ｃ）
サイリル５Ｂ２５（変性シリコーン  樹脂、鐘淵化学工業社製）          １００重量部
ＤＭＰ−３０（１，３，５−トリス（ジメチルアミノメチル）フェノール、ローム＆ハース社製）５重量部
ホワイトンＳＢ（重質炭酸カルシウム  、白石カルシウム社製）          ５０重量部
アエロジルＲ２０２（表面処理微粉シリカ  、日本アエロジル社製）      １０重量部
【００３４】
0003579494.tif 000003
【００３５】
＜その他組成物＞
組成物（Ｅ）
ポルトランドセメント                                      ４０重量部
標準硅砂                                                  ８０重量部
タイルポリマーＳＢ−１０２−１８ＫＧ  （モルタル混和剤、ＩＮＡＸ社製）      ６．４重量部
水                                                      １２．８重量部
【００３６】
組成物（Ｆ）
イナメジ（ＩＮＡＸ社製）                                １００重量部
水                                                        ２０重量部
【００３７】
（実施例１）
上記組成物（Ａ１）と（Ｂ１）を重量比で５：１となるように混合したプライマー組成物を、１ｍ×２ｍの木質セメント板（商品名「シンセライト」、積水化学工業社製）にはけで塗布し、室温で風乾して木質セメント板上にプライマー層を形成した。
つづいて上記組成物（Ｃ）と（Ｄ）を重量比で２：１となるように混合した接着剤組成物を、上記プライマー層上にくし目ゴテで塗布し、この上に二丁掛タイルを１枚ずつ全面に１００枚貼りつけた。その後これを８０℃で３０分間養生させ、外壁パネルを作製した。
【００３８】
（実施例２）
実施例１において、プライマー組成物として、組成物（Ａ１）と（Ｂ１）のかわりに、上記組成物（Ａ２）と（Ｂ２）を重量比で５：１となるように混合したものを用いた以外は同様にして外壁パネルを作製した。
【００３９】
（比較例１）
上記組成物（Ｅ）を、実施例１で用いたのと同じ木質セメント板にコテで塗布し、この上に二丁掛タイルを１枚ずつ全面に１００枚貼りつけた。その後これを８０℃で３０分間養生させた。
つづいて上記組成物（Ｆ）で目地埋めし、外壁パネルを作製した。
【００４０】
（比較例２）
プライマー組成物を用いなかったこと以外は、実施例１と同様にして外壁パネルを作製した。
【００４１】
上記実施例及び比較例について以下の評価を行った。結果を表１に示す。
１）作製時間
作製に要した時間を測定した。
２）照射・散水試験
照射（パネル表面温度７０℃、９時間）−散水（４リットル／ｍ２・分、３時間）のサイクルを７日間繰り返した後、外壁面の最大反り変化量を測定した。
３）凍結・融解試験
凍結（−１８℃放置、２時間）−融解（２３℃散水、２時間）のサイクルを２００回繰り返した後、建研式にてタイルの引張り強度を測定した。また試験を行う前のサンプルについても同様にして初期の引張り強度を測定した。
４）外観評価
外壁パネルの外観について、１００人に対し立体感、高級感を目視により評価してもらった。評価基準は、１００人中８０人以上が良好と感じたものを○、１００人中１０人以上が高級感がないと答えたものを×とした。
【００４２】
【表１】
0003579494.tif 000004
【００４３】
【発明の効果】
本発明の外壁タイルの施工方法は、上述の通りであり、従来のモルタル−モルタル目地工法に比べ、施工性、耐久性に優れ、かつタイル施工後も外壁外観の高級感を損なうことのない外壁を実現可能とした。